(57)【要約】      （修正有）【課題】所望の重量平均分子量の重合体を効率よく製造することができるカルボキシル基含有共重合体の製造方法の提供。【解決手段】不飽和カルボン酸系単量体（Ａ）と式（１）で表される構造単位（ｂ）を形成するポリアルキレングリコール系単量体（Ｂ）とを含む単量体成分を、リン原子含有化合物を含む連鎖移動剤を用いて重合させる工程を含み、該重合工程は、重合反応において、重合開始剤が用いられてもよく、重合反応開始から単量体成分、連鎖移動剤及び重合開始剤のうち、最も遅く添加が終了するものの添加終了までの時間１００％に対して、少なくとも５０％の時間が反応温度７０〜９０℃の条件下で行われるカルボキシル基含有共重合体の製造方法。2018203981.tif 000007（Ｒ１〜Ｒ３は各々独立にＨ、メチル基；（ＡＯ）はオキシアルキレン基；ｎは２〜８０の整数；ｘは０〜２の整数；ｙは０又は１）【選択図】なし【特許請求の範囲】
【請求項１】
カルボキシル基含有共重合体を製造する方法であって、
該製造方法は、不飽和カルボン酸系単量体（Ａ）と下記式（１）；
【化１】
2018203981.tif 000006
（式中、Ｒ１、Ｒ２及びＲ３は、同一又は異なって、水素原子、又は、メチル基を表す。（ＡＯ）は、同一又は異なって、オキシアルキレン基を表す。ｎは、オキシアルキレン基の平均付加モル数を表し、２〜８０の数である。ｘは、０〜２の数を表す。ｙは、０又は１を表す。）で表される構造単位（ｂ）を形成するポリアルキレングリコール系単量体（Ｂ）とを含む単量体成分を、リン原子含有化合物を含む連鎖移動剤を用いて重合させる工程を含み、
該重合工程は、重合反応において、重合開始剤が用いられてもよく、重合反応開始から単量体成分、連鎖移動剤及び重合開始剤のうち、最も遅く添加が終了するものの添加終了までの時間１００％に対して、少なくとも５０％の時間が反応温度７０〜９０℃の条件下で行われることを特徴とするカルボキシル基含有共重合体の製造方法。
【請求項２】
前記重合工程は、単量体成分、連鎖移動剤及び重合開始剤のうち、最も遅く添加が終了するものの添加終了時における反応器内の温度が７０〜９０℃であることを特徴とする請求項１に記載のカルボキシル基含有共重合体の製造方法。
【請求項３】
前記重合工程は、不飽和カルボン酸系単量体（Ａ）の全添加量１００モル％に対して２５モル％を添加した時点における、単量体（Ａ）の消費率が５０％以上であることを特徴とする請求項１又は２に記載のカルボキシル基含有共重合体の製造方法。
【請求項４】
前記製造方法は、不飽和カルボン酸系単量体（Ａ）の全添加量１００モル％に対して５０モル％を添加した時点で得られる共重合体の重量平均分子量に対して、重合反応終了後に得られる共重合体の重量平均分子量の比が、０．５〜２．５であることを特徴とする請求項１〜３のいずれかに記載のカルボキシル基含有共重合体の製造方法。
【発明の詳細な説明】
【技術分野】
【０００１】
本発明は、カルボキシル基含有共重合体の製造方法に関する。より詳しくは、セメント分散剤、顔料分散剤、水処理剤、洗剤、結合剤、表面コート剤、コーティング剤、塗料等に有用なカルボキシル基含有共重合体の製造方法に関する。
【背景技術】
【０００２】
カルボキシル基含有重合体は、種々の工業分野において用いられている有用な重合体であり、例えば、セメント分散剤、顔料分散剤、水処理剤（スケール成分の付着防止剤）、洗剤、結合剤、表面コート剤、コーティング剤、塗料等の用途に、広く使用されている。これらの市場において、より高い性能を有する重合体が要求されている。
【０００３】
そのような要求に応える方法として、例えば、特許文献１には、水酸基を有する重合体を含む結合剤であって、該重合体は、不飽和カルボン酸系単量体に由来する構造単位と、所定の構造単位とを含み、該重合体に含まれるカルボキシル基（カルボキシル基の塩やカルボキシル基の無水物を含む）と水酸基とのモル当量の比は、１：０．０１〜１：３であり、該重合体に含まれるカルボキシル基の０〜３５モル％が中和されている、結合剤が開示されている。
特許文献２には、アクリル酸系重合体組成物の製造方法であって、前記重合体の全構成単量体単位１００質量部に対し、次亜リン酸化合物を０．５〜４．５部使用し、かつ前記次亜リン酸化合物全量の１〜５０質量％を単量体供給前に反応器へ投入し、重合温度が６８〜８２℃であることを特徴とするアクリル酸系重合体組成物の製造方法が開示されている。
【先行技術文献】
【特許文献】
【０００４】
【特許文献１】特開２０１５−１７４９８１号公報
【特許文献２】特許第５９１５７５０号公報
【発明の概要】
【発明が解決しようとする課題】
【０００５】
上記のように、種々のカルボキシル基含有重合体や製造方法が開示され、上記特許文献１及び２では、カルボキシル基含有重合体や製造方法において連鎖移動剤として次亜リン酸化合物が用いられている。このように、連鎖移動剤として次亜リン酸化合物を用いた従来の製造方法には、所望の重量平均分子量の重合体を効率よく製造するうえで、工夫の余地があった。
【０００６】
本発明は、上記現状に鑑みてなされたものであり、所望の重量平均分子量の重合体を効率よく製造することができるカルボキシル基含有共重合体の製造方法を提供することを目的とする。
【課題を解決するための手段】
【０００７】
本発明者らは、カルボキシル基含有共重合体の製造方法について種々検討したところ、不飽和カルボン酸系単量体と特定の構造のポリアルキレングリコール系単量体とを含む単量体成分を連鎖移動剤としてリン原子含有化合物を用いてカルボキシル基含有共重合体を製造する方法において、重合反応開始から単量体成分、連鎖移動剤及び重合開始剤のうち、最も遅く添加が終了するものの添加終了までの時間１００％に対して、少なくとも５０％の時間が反応温度７０〜９０℃の条件下で重合を行うことにより、所望の重量平均分子量の重合体を効率よく製造することができることを見いだした。具体的には、本発明者らは、上記の単量体成分を連鎖移動剤としてリン原子含有化合物を用いて重合反応を行い、カルボキシル基含有共重合体を製造する際に、９０℃よりも高い温度で重合反応を行うと、生成した重合体が有するカルボキシル基と水酸基とにおいてエステル化反応が進行し、重量平均分子量が大きくなりすぎることを見出した。また、７０℃よりも低い温度で重合反応を行うと、単量体の消費率が低いことを見出した。これに対して、上記のような条件で重合工程を行うことにより、生成した重合体においてエステル化が進行することを抑制し、単量体の消費率を向上させることができ、これにより、所望の重量平均分子量の重合体を効率よく製造することができることを見いだし、上記課題をみごとに解決することができることに想到し、本発明に到達したものである。
【０００８】
すなわち本発明は、カルボキシル基含有共重合体を製造する方法であって、
該製造方法は、不飽和カルボン酸系単量体（Ａ）と下記式（１）；
【化１】
2018203981.tif 000002
（式中、Ｒ１、Ｒ２及びＲ３は、同一又は異なって、水素原子、又は、メチル基を表す。（ＡＯ）は、同一又は異なって、オキシアルキレン基を表す。ｎは、オキシアルキレン基の平均付加モル数を表し、２〜８０の数である。ｘは、０〜２の数を表す。ｙは、０又は１を表す。）で表される構造単位（ｂ）を形成するポリアルキレングリコール系単量体（Ｂ）とを含む単量体成分を、リン原子含有化合物を含む連鎖移動剤を用いて重合させる工程を含み、上記重合工程は、重合反応において、重合開始剤が用いられてもよく、重合反応開始から単量体成分、連鎖移動剤及び重合開始剤のうち、最も遅く添加が終了するものの添加終了までの時間１００％に対して、少なくとも５０％の時間が反応温度７０〜９０℃の条件下で行われるカルボキシル基含有共重合体の製造方法である。
【０００９】
上記重合工程は、単量体成分、連鎖移動剤及び重合開始剤のうち、最も遅く添加が終了するものの添加終了時における反応器内の温度が７０〜９０℃であることが好ましい。
【００１０】
上記重合工程は、不飽和カルボン酸系単量体（Ａ）の全添加量１００モル％に対して２５モル％を添加した時点における、単量体（Ａ）の消費率が５０％以上であることが好ましい。
【００１１】
上記製造方法は、不飽和カルボン酸系単量体（Ａ）の全添加量１００モル％に対して５０モル％を添加した時点で得られる共重合体の重量平均分子量に対して、重合反応終了後に得られる共重合体の重量平均分子量の比が、０．５〜２．５であることが好ましい。
以下に本発明を詳述する。
【発明の効果】
【００１２】
本発明のカルボキシル基含有共重合体の製造方法は、上述の構成よりなり、所望の重量平均分子量の重合体を効率よく製造することができ、得られる重合体は、各種用途に好適に用いることができる。中でも特に、表面コート剤、コーティング剤、塗料等の用途に好適に用いることができる。
【発明を実施するための形態】
【００１３】
以下に本発明の好ましい形態について具体的に説明するが、本発明は以下の記載のみに限定されるものではなく、本発明の要旨を変更しない範囲において適宜変更して適用することができる。なお、以下に記載される本発明の個々の好ましい形態を２又は３以上組み合わせた形態も、本発明の好ましい形態に該当する。
【００１４】
＜カルボキシル基含有共重合体の製造方法＞
本発明のカルボキシル基含有共重合体の製造方法は、不飽和カルボン酸系単量体（Ａ）と上記式（１）で表される構造単位（ｂ）を形成するポリアルキレングリコール系単量体（Ｂ）とを含む単量体成分を重合させる工程を含むものであり、上記重合工程は、重合反応開始から単量体成分、連鎖移動剤及び重合開始剤のうち、最も遅く添加が終了するものの添加終了までの時間１００％に対して、少なくとも５０％の時間が反応温度７０〜９０℃の条件下で行われることを特徴とする。
これにより、共重合体の重量平均分子量が大きくなりすぎることを抑制することができ、高粘度化を抑制することもできる。
なお、本発明において、重合工程とは、重合反応開始から、単量体成分、連鎖移動剤及び重合開始剤のうち、最も遅く添加が終了するものの添加終了までの工程をいう。
また、重合反応開始時は、重合開始剤を添加して反応を開始させる場合には重合開始剤の添加時、ＵＶを照射して反応を開始させる場合にはＵＶ照射時、熱を加えて反応を開始させる場合には重合溶液の温度が７０℃になった時点、光開始剤存在下に光を照射して反応を開始させる場合には光照射時を意味するものとする。
上記重合工程における反応温度は、重合溶液の温度を意味する。
【００１５】
上記重合工程は、重合反応開始から、単量体成分、連鎖移動剤及び重合開始剤のうち、最も遅く添加が終了するものの添加終了までの時間１００％に対して、少なくとも５０％の時間が反応温度７０〜９０℃の条件下で行われればよく、連続的に５０％の時間であっても、断続的に合計して５０％の時間であってもよい。反応温度７０〜９０℃の条件下で行う重合工程の時間の割合として好ましくは少なくとも６０％であり、より好ましくは７０％、更に好ましくは８０％、特に好ましくは９０％、最も好ましくは１００％である。
上記反応温度としてより好ましくは７３〜８７℃である。
【００１６】
上記重合工程は、単量体成分、連鎖移動剤及び重合開始剤のうち、最も遅く添加が終了するものの添加終了時における反応器内の温度が７０〜９０℃であることが好ましい。これにより、生成した重合体においてエステル化反応が進行することをより効果的に抑制することができる。
上記重合工程はまた、単量体成分、連鎖移動剤及び重合開始剤のうち、最も遅く添加が終了するものの添加終了までの時間１００％に対して、反応開始時から少なくとも２５％の時間が反応温度７０℃以上の条件で行われることが好ましい。これにより、重合反応初期における単量体の消費率を向上させることができ、より効率的に重合体を製造することができる。反応開始時から少なくとも２５％の時間における反応温度としてより好ましくは７３℃以上、更に好ましくは７５℃以上である。また９５℃以下であることが好ましい。
【００１７】
上記重合工程における単量体成分は、不飽和カルボン酸系単量体（Ａ）と、ポリアルキレングリコール系単量体（Ｂ）とを含むものである。
上記不飽和カルボン酸系単量体（Ａ）は、カルボキシル基とエチレン性不飽和炭化水素基（不飽和基）を有するものであれば、特に制限されないが、不飽和モノカルボン酸系単量体や不飽和ジカルボン酸系単量体等が挙げられる。
不飽和モノカルボン酸系単量体としては、分子内に不飽和基とカルボアニオンを形成しうる基とを１つずつ有する単量体であればよく、例えば、（メタ）アクリル酸、クロトン酸、イソクロトン酸、チグリン酸、３−メチルクロトン酸、２−メチル−２−ペンテン酸、α−ヒドロキシアクリル酸等；これらの１価金属塩、２価金属塩、アンモニウム塩、有機アミン塩；下記不飽和ジカルボン酸系単量体と炭素数１〜２２のアルコール又は炭素数２〜４のグリコールとのハーフエステル；不飽和ジカルボン酸系単量体と炭素数１〜２２のアミンとのハーフアミド等が挙げられる。
不飽和ジカルボン酸系単量体としては、分子内に不飽和基を１つとカルボアニオンを形成しうる基を２つとを有する単量体であればよく、マレイン酸、イタコン酸、メサコン酸、シトラコン酸、フマル酸等や、それらの１価金属塩、２価金属塩、アンモニウム塩及び有機アミン塩等、それらの無水物が挙げられる。
上記不飽和カルボン酸系単量体（Ａ）としては、（メタ）アクリル酸（塩）、マレイン酸（塩）又は無水マレイン酸が好ましい。より好ましくは（メタ）アクリル酸（塩）である。
【００１８】
ポリアルキレングリコール系単量体（Ｂ）は、下記式（１）；
【００１９】
【化２】
2018203981.tif 000003
【００２０】
（式中、Ｒ１、Ｒ２及びＲ３は、同一又は異なって、水素原子、又は、メチル基を表す。（ＡＯ）は、同一又は異なって、オキシアルキレン基を表す。ｎは、オキシアルキレン基の平均付加モル数を表し、２〜８０の数である。ｘは、０〜２の数を表す。ｙは、０又は１を表す。）で表される構造単位（ｂ）を形成するものであれば、特に制限されないが、下記式（２）；
【００２１】
【化３】
2018203981.tif 000004
【００２２】
（式中、Ｒ１、Ｒ２及びＲ３は、同一又は異なって、水素原子、又は、メチル基を表す。（ＡＯ）は、同一又は異なって、オキシアルキレン基を表す。ｎは、オキシアルキレン基の平均付加モル数を表し、２〜８０の数である。ｘは、０〜２の数を表す。ｙは、０又は１を表す。）で表される単量体であることが好ましい。
【００２３】
上記式（１）又は（２）におけるＲ１、Ｒ２及びＲ３は、同一又は異なって、水素原子、又は、メチル基である。好ましくはＲ１、Ｒ２が水素原子であって、Ｒ３が水素原子、又は、メチル基である。より好ましくはＲ３が、メチル基である。
【００２４】
上記式（１）又は（２）中、ＡＯは、「同一又は異なって、」オキシアルキレン基を表すが、これは、ポリアルキレングリコール中にｎ個存在するＡＯのオキシアルキレン基が全て同一であってもよく、異なっていてもよいことを意味する。
上記式（１）又は（２）中、ＡＯで表されるオキシアルキレン基は、アルキレンオキシド付加物であり、このようなアルキレンオキシドとしては、エチレンオキシド、プロピレンオキシド、ブチレンオキシド、イソブチレンオキシド、１−ブテンオキシド、２−ブテンオキシド、スチレンオキシド等の炭素数２〜８のアルキレンオキシドが挙げられる。より好ましくは、エチレンオキシド、プロピレンオキシド、ブチレンオキシド等の炭素数２〜４のアルキレンオキシドであり、更に好ましくは、エチレンオキシド、プロピレンオキシドである。
また、上記ポリアルキレングリコールが、エチレンオキシド、プロピレンオキシド、ブチレンオキシド、スチレンオキシド等の中から選ばれる任意の２種類以上のアルキレンオキシド付加物である場合、ランダム付加、ブロック付加、交互付加等のいずれの形態であってもよい。尚、親水性と疎水性とのバランス確保のため、ポリアルキレングリコール中のオキシアルキレン基として、オキシエチレン基を必須成分として有することが好ましく、５０モル％以上がオキシエチレン基であることがより好ましく、９０モル％以上がオキシエチレン基であることが更に好ましい。
【００２５】
上記式（１）又は（２）中、ｎは、オキシアルキレン基の平均付加モル数を表し、２〜８０である。ポリアルキレングリコール系単量体（Ｂ）のオキシアルキレン基の平均付加モル数が２以上の場合に、上記エステル化反応が進行しやすい。このため、本発明の製造方法は、このようなポリアルキレングリコール系単量体（Ｂ）を用いて共重合体を製造するうえで、特に技術的意義を発揮する。上記ｎとして好ましくは４〜７０であり、より好ましくは６〜６０であり、更に好ましくは８〜５５である。
【００２６】
上記式（１）又は（２）中、ｘは、０〜２の数を表し、ｙは、０又は１を表すが、ｙが０であることが好ましい。ｙが０の場合には、ｘは１又は２であることが好ましい。この場合、Ｒ３はメチル基であることが好ましい。ｘはより好ましくは２である。
【００２７】
上記ポリアルキレングリコール系単量体（Ｂ）としては、ジエチレングリコール（メタ）アクリレート等の、アルキレングリコールの付加モル数２〜８０のポリアルキレングリコール（メタ）アクリレート；ビニルアルコール、アリルアルコール、メタリルアルコール、３−メチル−３−ブテン−１−オール（イソプレノール）、３−メチル−２−ブテン−１−オール、２−メチル−３−ブテン−１−オール、２−メチル−２−ブテン−１−オール等の炭素数２〜８の不飽和アルコールにアルキレンオキサイドを２〜８０モル付加させた化合物等が挙げられる。これらの中でも、ポリエチレングリコール（メタ）アクリレート；アリルアルコール、メタリルアルコール、３−メチル−３−ブテン−１−オールにアルキレンオキサイドを付加させたものが好適である。より好ましくは３−メチル−３−ブテン−１−オールにアルキレンオキサイドを付加させたものである。
【００２８】
上記重合工程における単量体成分は、不飽和カルボン酸系単量体（Ａ）、ポリアルキレングリコール系単量体（Ｂ）以外のその他の単量体（Ｅ）を含んでいてもよい。
その他の単量体（Ｅ）は、単量体（Ａ）又は（Ｂ）と共重合することができる限り特に制限されないが、３−（メタ）アリルオキシ−２−ヒドロキシプロパンスルホン酸、２−（メタ）アリルオキシエチレンスルホン酸、２−アクリルアミド−２−メチルプロパンスルホン酸、ｐ−スチレンスルホン酸、α−メチル−ｐ−スチレンスルホン酸、ビニルスルホン酸、ビニルスルファミン酸、（メタ）アリルスルホン酸、イソプレンスルホン酸、４−（アリルオキシ）ベンゼンスルホン酸、１−メチル−２−プロペン−１−スルホン酸、１，１−ジメチル−２−プロペン−１−スルホン酸、３−ブテン−１−スルホン酸、１−ブテン−３−スルホン酸、２−アクリルアミド−１−メチルプロパンスルホン酸、２−アクリルアミドプロパンスルホン酸、２−アクリルアミド−ｎ−ブタンスルホン酸、２−アクリルアミド−２−フェニルプロパンスルホン酸、２−（（メタ）アクリロイルオキシ）エタンスルホン酸等の不飽和スルホン酸及びこれらの塩；ヒドロキシエチル（メタ）アクリレート、ヒドロキシプロピル（メタ）アクリレート等の水酸基含有（メタ）アクリレート；３−（メタ）アリルオキシ−１，２−ジヒドロキシプロパン、１−アリルオキシ−３−ブトキシプロパン−２−オール等の水酸基含有エーテル類；Ｎ−ビニルピロリドン等のＮ−ビニルラクタム系単量体；（メタ）アクリル酸メチル、（メタ）アクリル酸エチル、（メタ）アクリル酸プロピル、（メタ）アクリル酸ブチル、（メタ）アクリル酸シクロヘキシル、（メタ）アクリル酸２−エチルヘキシル、（メタ）アクリル酸ｎ−オクチル、（メタ）アクリル酸ｉｓｏ−ノニル、（メタ）アクリル酸ドデシル、（メタ）アクリル酸ステアリル等の（メタ）アクリル酸エステル類；（メタ）アクリルアミド、Ｎ−モノメチル（メタ）アクリルアミド、Ｎ−モノエチル（メタ）アクリルアミド、Ｎ，Ｎ−ジメチル（メタ）アクリルアミド等のＮ置換若しくは無置換の（メタ）アクリルアミド；スチレン、α−メチルスチレン、ビニルトルエン、インデン、ビニルナフタレン、フェニルマレイミド、ビニルアニリン等のビニルアリール単量体；エチレン、プロピレン、ブタジエン、イソブチレン、オクテン等のアルケン類；酢酸ビニル、プロピオン酸ビニル等のカルボン酸ビニル類；メチルビニルエーテル、エチルビニルエーテル、ブチルビニルエーテル等のビニルエーテル類；ビニルエチレンカーボネート及びその誘導体；Ｎ，Ｎ−ジメチルアミノエチル（メタ）アクリレート、Ｎ，Ｎ−ジメチルアミノエチル（メタ）アクリルアミド、ビニルピリジン、ビニルイミダゾール及びこれらの塩またはこれらの４級化物等の不飽和アミン；アクリロニトリル、メタクリロニトリル等のシアン化ビニル系単量体等が挙げられる。
【００２９】
上記単量体成分は、単量体成分１００質量％に対する不飽和カルボン酸系単量体（Ａ）の割合が、１０〜９０質量％であることが好ましい。これにより、架橋剤を用いて得られた共重合体を架橋する際に、より効率よく架橋構造を形成することができる。
不飽和カルボン酸系単量体（Ａ）の割合としてより好ましくは１５〜８０質量％であり、更に好ましくは２０〜７０質量％である。
不飽和カルボン酸系単量体（Ａ）のカルボキシル基が塩型である場合、その質量は、対応する酸型の不飽和カルボン酸系単量体（Ａ）として質量を計算するものとする。例えば（メタ）アクリル酸ナトリウムは、（メタ）アクリル酸として質量割合を計算する。後述するその他の単量体も同様に単量体が塩型である場合には、酸型の単量体として質量を計算する。
【００３０】
上記単量体成分は、単量体成分１００質量％に対するポリアルキレングリコール系単量体（Ｂ）の割合が、１０〜９０質量％であることが好ましい。より好ましくは２０〜８５質量％であり、更に好ましくは３０〜８０質量％である。
【００３１】
上記単量体成分は、単量体成分１００質量％に対するその他の単量体（Ｅ）の割合が、０〜３０質量％であることが好ましい。
より好ましくは０〜２０質量％であり、更に好ましくは０〜１０質量％であり、最も好ましくは０質量％である。
【００３２】
上記重合工程における、単量体成分の重合を開始する方法としては、特に制限されないが、例えば、重合開始剤を添加する方法、ＵＶを照射する方法、熱を加える方法、光開始剤存在下に光を照射する方法等が挙げられる。
上記重合工程において、重合開始剤を用いることが好ましい。
上記重合開始剤としては、例えば、過酸化水素；過硫酸ナトリウム、過硫酸カリウム、過硫酸アンモニウム等の過硫酸塩；ジメチル２，２’−アゾビス（２−メチルプロピオネート）、２，２’−アゾビス（イソブチロニトリル）、２，２’−アゾビス（２−メチルプロピオンアミジン）二塩酸塩（２，２’−アゾビス−２−アミジノプロパン二塩酸塩）、２，２’−アゾビス［Ｎ−（２−カルボキシエチル）−２−メチルプロピオンアミジン］水和物、２，２’−アゾビス［２−（２−イミダゾリン−２−イル）プロパン］、２，２’−アゾビス［２−（２−イミダゾリン−２−イル）プロパン］二塩酸塩、２，２’−アゾビス（１−イミノ−１−ピロリジノ−２−メチルプロパン）二塩酸塩等のアゾ系化合物；過酸化ベンゾイル、過酸化ラウロイル、過酢酸、ジ−ｔ−ブチルパーオキサイド、クメンヒドロパーオキサイド等の有機過酸化物；アスコルビン酸と過酸化水素、過硫酸塩と金属塩等の、酸化剤と還元剤とを組み合わせてラジカルを発生させる酸化還元型開始剤等が好適である。これらの重合開始剤のうち、残存単量体が減少する傾向にあることから、過酸化水素、過硫酸塩、アゾ系化合物が好ましく、より好ましくは過硫酸塩である。これらの重合開始剤は、単独で使用されてもよく、２種以上の混合物の形態で使用されてもよい。
【００３３】
上記重合開始剤の使用量としては、単量体の使用量（不飽和カルボン酸系単量体（Ａ）、ポリアルキレングリコール系単量体（Ｂ）及びその他の単量体（Ｅ）の合計の使用量）１モルに対して、０．１ｇ以上、１０ｇ以下であることが好ましく、０．２ｇ以上、８ｇ以下であることがより好ましく、０．５ｇ以上、７ｇ以下であることが更に好ましい。
【００３４】
上記重合工程においては、リン原子含有化合物を含む連鎖移動剤を用いることを特徴とする。
リン原子含有化合物としては、次亜リン酸、次亜リン酸ナトリウム等の次亜リン酸（塩）（これらの水和物を含む）、亜リン酸、亜リン酸ナトリウム等の亜リン酸（塩）等を用いることが好ましく、これらの連鎖移動剤の存在下で、単量体成分を重合することにより、共重合体の主鎖末端に、リン原子含有基を導入することができる。連鎖移動剤として次亜リン酸（塩）、亜リン酸（塩）を用いる場合、重合工程を水溶媒中で行うことができる。
これらの中でも、次亜リン酸（塩）を用いることがより好ましい。
【００３５】
また、上記重合工程においてリン原子含有化合物以外の他の連鎖移動剤を併用することもできる。他の連鎖移動剤としては、メルカプトエタノール、メルカプトプロピオン酸等のチオール系連鎖移動剤；四塩化炭素、塩化メチレン等のハロゲン化物；イソプロピルアルコール、グリセリン等の、第２級アルコール；亜硫酸ナトリウム等の亜硫酸（塩）；亜硫酸水素ナトリウム等の重亜硫酸（塩）；亜ジチオン酸ナトリウム等の亜ジチオン酸（塩）；ピロ亜硫酸カリウム等のピロ亜硫酸（塩）などが挙げられる。上記他の連鎖移動剤は、単独で使用されても、２種以上を併用されてもよい。
【００３６】
連鎖移動剤としてチオール系連鎖移動剤を用いてカルボキシル基含有重合体を製造すると、得られた重合体にチオール化合物が残存することになる。このようなカルボキシル基含有重合体（組成物）をイソシアネート系架橋剤を用いて架橋する場合、チオール基の方が重合体が有する水酸基よりもイソシアネートとの反応性が高いため、架橋量が少なくなることになる。これに対して、チオール系連鎖移動剤を用いずに、リン原子含有化合物を用いてカルボキシル基含有重合体を製造すると、重合体にチオール化合物が残存することがないため、架橋剤としてイソシアネート系架橋剤を用いた場合にも効率よく架橋構造を形成することができる。すなわち、リン原子含有化合物を用いてカルボキシル基含有重合体を製造することは、好適に使用できる架橋剤の種類が広がるため好ましい。また、連鎖移動剤としてチオール系連鎖移動剤を用いた場合には、重合体に残存するチオール化合物は、臭気の原因にもなり得る。これに対して、リン原子含有化合物は臭気の問題がないため、得られた共重合体の適用できる用途が広がる観点からも好ましい。
【００３７】
本発明の共重合体の製造における連鎖移動剤の使用量としては、単量体（全単量体）の使用量１モルに対して、０．０１ｇ以上、１０ｇ以下であることが好ましく、０．１ｇ以上、８ｇ以下であることがより好ましい。更に好ましくは６ｇ以下であり、一層好ましくは５ｇ以下であり、特に好ましくは４ｇ以下である。
【００３８】
上記重合工程において、溶媒を使用する場合、溶媒としては水性溶媒が好ましい。水性溶媒としては、例えば、水、メチルアルコール、エチルアルコール、イソプロピルアルコール（２−プロパノール）、ｎ−ブチルアルコール、ジエチレングリコール等のアルコール類、グリコール、グリセリン、ポリエチレングリコール等が挙げられ、好ましくは水である。
単量体の溶媒への溶解性向上のため、必要に応じて、重合に悪影響を及ぼさない範囲で、任意の適切な有機溶媒を適宜加えてもよい。このような有機溶媒としては、例えば、メタノール、エタノール、イソプロピルアルコール等の低級アルコール類；アセトン、メチルエチルケトン、ジエチルケトン等の低級ケトン類；ジメチルエーテル、ジエチルエーテル、ジオキサン等のエーテル類；ジメチルホルムアルデヒド等のアミド類等が挙げられる。これらの溶媒は、１種のみを用いてもよいし、２種以上を用いてもよい。
溶媒の使用量としては、単量体１００質量％に対して４０〜３００質量％が好ましい。
【００３９】
上記重合工程において、単量体成分、重合開始剤及び連鎖移動剤の反応器への添加方法としては、滴下、分割投入等の連続投入方法を適用することができる。また、それぞれ単独で反応容器へ導入してもよく、他の成分や、溶媒等とあらかじめ混合しておいてもよい。
具体的な添加方法としては、反応器に単量体成分の全てを仕込み、重合開始剤を反応容器内に添加することによって共重合を行う方法；反応器に単量体成分の一部を仕込み、重合開始剤と残りの単量体成分とを反応器内に連続して又は段階的に（好ましくは連続して）添加することによって共重合を行う方法；反応器に重合溶媒を仕込み、単量体成分と重合開始剤の全量を添加する方法；等が挙げられる。このような方法の中でも、得られる重合体の分子量分布を狭く（シャープに）することができることから、重合開始剤と単量体成分とを反応器に逐次滴下する方法で共重合を行うことが好ましい。このような重合は、回分式でも連続式でも行うことができる。
また上記単量体成分、重合開始剤及び連鎖移動剤の滴下速度は、特に制限されず、一定であっても、滴下の途中で速度を変更してもよい。
【００４０】
上記重合工程は、不飽和カルボン酸系単量体（Ａ）の全添加量１００モル％に対して２５モル％を添加した時点における、単量体（Ａ）の消費率が５０％以上であることが好ましい。これにより、カルボキシル基含有共重合体をより効率的に製造することができる。より好ましくは６０％以上であり、更に好ましくは７０％以上であり、特に好ましくは８０％以上である。
【００４１】
上記製造方法において、全ての使用原料の添加が終了した後に、単量体の重合率を上げること等を目的として熟成工程を設けても良い。上記熟成工程の温度は、７０〜９０℃であることが好ましい。これにより、生成した重合体においてエステル化反応が進行することをより効果的に抑制することができる。より好ましくは、重合工程と同じ温度を保持することが好ましい。
熟成時間は、好ましくは１〜１２０分間、より好ましくは５〜６０分間である。
【００４２】
上記製造方法は、不飽和カルボン酸系単量体（Ａ）の全添加量１００モル％に対して５０モル％を添加した時点で得られる共重合体の重量平均分子量に対して、重合反応終了後に得られる共重合体の重量平均分子量の比が、０．５〜２．５であることが好ましい。これにより、得られる重合体の分子量分布をより狭く（シャープに）することができる。上記比としてより好ましくは０．６〜２．０であり、更に好ましくは０．７〜１．５である。
なお、重合反応終了後に得られる共重合体は、単量体成分、連鎖移動剤及び重合開始剤のうち、最も遅く添加が終了するものの添加終了後、又は、熟成工程を行う場合には熟成工程終了後に得られる共重合体を意味する。
【００４３】
＜カルボキシル基含有共重合体＞
本発明の製造方法により得られるカルボキシル基含有共重合体は、重量平均分子量が１万以上であることが好ましい。これにより、上記共重合体は耐水性に優れる。より好ましくは１．５万以上であり、重量平均分子量が１．５万以上であれば耐水性により優れることになる。また、共重合体を架橋する際の共重合体の運動性の観点から、上記重量平均分子量は、１５万以下であることが好ましい。更に好ましくは１．８万〜１２万であり、一層好ましくは２万〜１１万であり、特に好ましくは２．５万〜１０万である。
上記重量平均分子量は、実施例に記載の方法により測定することができる。
【００４４】
＜カルボキシル基含有共重合体の用途＞
本発明の製造方法は、所望の重量平均分子量の重合体を効率よく製造することができるため、得られる共重合体は、各種用途に好適に用いることができる。カルボキシル基含有共重合体の一般的な用途としては、例えば、セメント分散剤、顔料分散剤、水処理剤、洗剤、結合剤、表面コート剤、コーティング剤、塗料等が挙げられる。中でも、表面コート剤、コーティング剤、塗料等の用途に好適に用いることができる。
【実施例】
【００４５】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
【００４６】
＜重量平均分子量の測定条件（ＧＰＣ）＞
装置：東ソー株式会社製  ＨＬＣ−８３２０ＧＰＣ
検出器：ＲＩ
カラム：昭和電工株式会社製  ＳＨＯＤＥＸ  Ａｓａｈｉｐａｋ  ＧＦ−３１０−ＨＱ、
ＧＦ−７１０−ＨＱ、ＧＦ−１Ｇ  ７Ｂ
カラム温度：４０℃
流速：０．５ｍＬ／ｍｉｎ.
検量線：創和科学株式会社製  ポリアクリル酸標準
溶離液：０．１Ｎ酢酸ナトリウム／アセトニトリル＝３／１（質量比）
【００４７】
＜アクリル酸（塩）の定量方法＞
アクリル酸（塩）の製造方法は下記条件にて高速クロマトグラフィーを用いて行った。
測定装置：株式会社日立製作所製  Ｌ−７０００シリーズ
検出器：株式会社日立製作所製  ＵＶ検出器  Ｌ−７４００
カラム：昭和電工株式会社製  ＳＨＯＤＥＸ  ＲＳｐａｋ  ＤＥ−４１３Ｌ
温度：４０．０℃
溶離液：０．１％リン酸水溶液
流速：１．０ｍＬ／ｍｉｎ．
【００４８】
＜実施例１＞
還流冷却器、攪拌機を備えた容量２．５ＬのＳＵＳ製反応容器に、イオン交換水２８０．４ｇを仕込み（初期仕込）、攪拌下、８０℃まで昇温した。次いで攪拌下、８０℃の重合反応系中に８０質量％アクリル酸水溶液（以下「８０％ＡＡ」と称する）２８２．６ｇ（すなわち３．１４ｍｏｌ）を１２０分間、６０質量％イソプレノールのエチレンオキサイド５０モル付加物水溶液（以下「６０％ＩＰＮ５０」と称する）３０８．３ｇ（すなわち０．０８ｍｏｌ）を１１０分間、１５質量％過硫酸ナトリウム水溶液（以下「１５％ＮａＰＳ」と称する）５３．７ｇを１３０分間、１０質量％次亜リン酸ナトリウム水溶液（以下「１０％ＳＨＰ」と称する）１２．９ｇを１８分間と更に続いて４１．３ｇを１０２分間と２段階の供給速度で、それぞれ別々の供給経路を通じて先端ノズルより滴下した。それぞれの成分の滴下は、１０％ＳＨＰ以外は一定の滴下速度で連続的に行った。８０％ＡＡの滴下終了後、さらに４０分間に渡って反応溶液を８０℃に保持（熟成）して重合を完結せしめた。重合の完結後、４０℃まで冷却後、４８質量％水酸化ナトリウム水溶液（以下「４８％ＮａＯＨ」と称する）２０．９ｇ（すなわち０．２５ｍｏｌ）を撹拌下投入してポリマー水溶液（Ａ１）を得た。なお、ポリマー水溶液（Ａ１）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。重合開始から３０分後の水溶液、及び、ポリマー水溶液（Ａ１）について、アクリル酸の定量を行い、アクリル酸の消費率を求めた。また、重合開始から６０分後、１２０分後の水溶液、及び、ポリマー水溶液（Ａ１）について、重量平均分子量を測定した。結果を表１に示した。
【００４９】
＜実施例２＞
還流冷却器、攪拌機を備えた容量２．５ＬのＳＵＳ製反応容器に、イオン交換水２７４．７ｇを仕込み（初期仕込）、攪拌下、８７℃まで昇温した。次いで攪拌下、８７℃の重合反応系中に８０％ＡＡ：２７７．２ｇ（すなわち３．０８ｍｏｌ）を１２０分間、６０％ＩＰＮ５０：３０２．４ｇ（すなわち０．０８ｍｏｌ）を１１０分間、１５％ＮａＰＳ：６４．１ｇを１３０分間、１５質量％次亜リン酸ナトリウム水溶液（以下「１５％ＳＨＰ」と称する）２０．４ｇを１８分間と更に続いて４０．６ｇを９２分間と２段階の供給速度で、それぞれ別々の供給経路を通じて先端ノズルより滴下した。それぞれの成分の滴下は、１５％ＳＨＰ以外は一定の滴下速度で連続的に行った。８０％ＡＡの滴下終了後、さらに４０分間に渡って反応溶液を８７℃に保持（熟成）して重合を完結せしめた。重合の完結後、４０℃まで冷却後、４８％ＮａＯＨ：２０．５ｇ（すなわち０．２５ｍｏｌ）を撹拌下投入してポリマー水溶液（Ａ２）を得た。なお、ポリマー水溶液（Ａ２）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ａ２）について、実施例１と同様の測定を行い、結果を表１に示した。
【００５０】
＜実施例３＞
還流冷却器、攪拌機を備えた容量２．５ＬのＳＵＳ製反応容器に、イオン交換水３２５．０ｇを仕込み（初期仕込）、攪拌下、８７℃まで昇温した。次いで攪拌下、８７℃の重合反応系中に８０％ＡＡ：２３８．１ｇ（すなわち２．６５ｍｏｌ）を１２０分間、８０質量％イソプレノールのエチレンオキサイド１０モル付加物水溶液（以下「８０％ＩＰＮ１０」と称する）１９３．５ｇ（すなわち０．２９ｍｏｌ）を１１０分間、１５％ＮａＰＳ：５８．８ｇを１３０分間、４５質量％次亜リン酸ナトリウム水溶液（以下「４５％ＳＨＰ」と称する）７．７ｇを１８分間と更に続いて１５．８ｇを９２分間と２段階の供給速度で、それぞれ別々の供給経路を通じて先端ノズルより滴下した。それぞれの成分の滴下は、４５％ＳＨＰ以外は一定の滴下速度で連続的に行った。８０％ＡＡの滴下終了後、さらに４０分間に渡って反応溶液を８７℃に保持（熟成）して重合を完結せしめた。重合の完結後、４０℃まで冷却後、４８％ＮａＯＨ：１１．０ｇ（すなわち０．１３ｍｏｌ）を撹拌下投入してポリマー水溶液（Ａ３）を得た。なお、ポリマー水溶液（Ａ３）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ａ３）について、実施例１と同様の測定を行い、結果を表１に示した。
【００５１】
＜実施例４＞
還流冷却器、攪拌機を備えた容量２．５ＬのＳＵＳ製反応容器に、イオン交換水３６１．１ｇを仕込み（初期仕込）、攪拌下、８７℃まで昇温した。次いで攪拌下、８７℃の重合反応系中に８０％ＡＡ：２１１．４ｇ（すなわち２．３５ｍｏｌ）を１２０分間、８０％ＩＰＮ１０：３１７．１ｇ（すなわち０．４８ｍｏｌ）を１１０分間、１５％ＮａＰＳ：５６．６ｇを１３０分間、１５％ＳＨＰ：１２．７ｇを１８分間と更に続いて２５．４ｇを９２分間と２段階の供給速度で、それぞれ別々の供給経路を通じて先端ノズルより滴下した。それぞれの成分の滴下は、１５％ＳＨＰ以外は一定の滴下速度で連続的に行った。８０％ＡＡの滴下終了後、さらに４０分間に渡って反応溶液を８７℃に保持（熟成）して重合を完結せしめた。重合の完結後、４０℃まで冷却後、４８％ＮａＯＨ：１５．７ｇ（すなわち０．１９ｍｏｌ）を撹拌下投入してポリマー水溶液（Ａ４）を得た。なお、ポリマー水溶液（Ａ４）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ａ４）について、実施例１と同様の測定を行い、結果を表１に示した。
【００５２】
＜実施例５＞
還流冷却器、攪拌機を備えた容量２．５ＬのＳＵＳ製反応容器に、イオン交換水３８４．５ｇを仕込み（初期仕込）、攪拌下、８７℃まで昇温した。次いで攪拌下、８７℃の重合反応系中に８０％ＡＡ：１６０．４ｇ（すなわち１．７８ｍｏｌ）を１２０分間、８０％ＩＰＮ１０：３７４．３ｇ（すなわち０．５７ｍｏｌ）を１１０分間、１５％ＮａＰＳ：４７．０ｇを１３０分間、４５％ＳＨＰ：７．３ｇを１８分間と更に続いて１４．６ｇを９２分間と２段階の供給速度で、それぞれ別々の供給経路を通じて先端ノズルより滴下した。それぞれの成分の滴下は、４５％ＳＨＰ以外は一定の滴下速度で連続的に行った。８０％ＡＡの滴下終了後、さらに４０分間に渡って反応溶液を８７℃に保持（熟成）して重合を完結せしめた。重合の完結後、４０℃まで冷却後、４８％ＮａＯＨ：１１．９ｇ（すなわち０．１４ｍｏｌ）を撹拌下投入してポリマー水溶液（Ａ５）を得た。なお、ポリマー水溶液（Ａ５）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ａ５）について、実施例１と同様の測定を行い、結果を表１に示した。
【００５３】
＜実施例６＞
還流冷却器、攪拌機を備えた容量２．５ＬのＳＵＳ製反応容器に、イオン交換水３７６．０ｇを仕込み（初期仕込）、攪拌下、８７℃まで昇温した。次いで攪拌下、８７℃の重合反応系中に８０％ＡＡ：２１２．９ｇ（すなわち２．３７ｍｏｌ）を１２０分間、８０％ＩＰＮ１０：３１９．４ｇ（すなわち０．４９ｍｏｌ）を１１０分間、１５％ＮａＰＳ：５７．０ｇを１３０分間、４５％ＳＨＰ：７．６ｇを１８分間と更に続いて１５．２ｇを９２分間と２段階の供給速度で、それぞれ別々の供給経路を通じて先端ノズルより滴下した。それぞれの成分の滴下は、４５％ＳＨＰ以外は一定の滴下速度で連続的に行った。８０％ＡＡの滴下終了後、さらに４０分間に渡って反応溶液を８７℃に保持（熟成）して重合を完結せしめた。重合の完結後、４０℃まで冷却後、４８％ＮａＯＨ：１１．８ｇ（すなわち０．１４ｍｏｌ）を撹拌下投入してポリマー水溶液（Ａ６）を得た。なお、ポリマー水溶液（Ａ６）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ａ６）について、実施例１と同様の測定を行い、結果を表１に示した。
【００５４】
＜実施例７＞
還流冷却器、攪拌機を備えた容量２．５ＬのＳＵＳ製反応容器に、イオン交換水２３３．５ｇを仕込み（初期仕込）、攪拌下、９２℃まで昇温した。次いで攪拌下、８０％ＡＡ：２３５．６ｇ（すなわち２．６２ｍｏｌ）を１２０分間、６０％ＩＰＮ５０：２５７．０ｇ（すなわち０．０７ｍｏｌ）を１１０分間、１５％ＮａＰＳ：５４．５ｇを１３０分間、１５％ＳＨＰ：１７．４ｇを１８分間と更に続いて３４．６ｇを９２分間と２段階の供給速度で、それぞれ別々の供給経路を通じて先端ノズルより滴下した。それぞれの成分の滴下は、１５％ＳＨＰ以外は一定の滴下速度で連続的に行った。この間、重合液の温度は８０％ＡＡ滴下開始から２０分間は９２℃に維持し、８０％ＡＡ滴下開始２０分後から２５分後にかけて重合液温度を８７℃まで冷却し、８０％ＡＡ滴下開始２５分後から滴下終了までは重合液温度を８７℃に維持した。８０％ＡＡの滴下終了後、さらに４０分間に渡って反応溶液を８７℃に保持（熟成）して重合を完結せしめた。重合の完結後、４０℃まで冷却後、４８％ＮａＯＨ：１７．５ｇ（すなわち０．２１ｍｏｌ）を撹拌下投入してポリマー水溶液（Ａ７）を得た。なお、ポリマー水溶液（Ａ７）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ａ７）について、実施例１と同様の測定を行い、結果を表１に示した。
【００５５】
＜比較例１＞
還流冷却器、攪拌機を備えた容量２．５ＬのＳＵＳ製反応容器に、イオン交換水２８８．２ｇを仕込み（初期仕込）、攪拌下、９５℃まで昇温した。次いで攪拌下、９５℃の重合反応系中に８０％ＡＡ：２８６．７ｇ（すなわち３．１９ｍｏｌ）を１２０分間、６０％ＩＰＮ５０：３１２．７ｇ（すなわち０．０８ｍｏｌ）を１１０分間、１５％ＮａＰＳ：５４．５ｇを１３０分間、１５％ＳＨＰ：８．７ｇを１８分間と更に続いて２８．０ｇを１０２分間と２段階の供給速度で、それぞれ別々の供給経路を通じて先端ノズルより滴下した。それぞれの成分の滴下は、１５％ＳＨＰ以外は一定の滴下速度で連続的に行った。８０％ＡＡの滴下終了後、さらに４０分間に渡って反応溶液を９５℃に保持（熟成）して重合を完結せしめた。重合の完結後、４０℃まで冷却後、４８％ＮａＯＨ：２１．２ｇ（すなわち０．２５ｍｏｌ）を撹拌下投入してポリマー水溶液（Ｂ１）を得た。なお、ポリマー水溶液（Ｂ１）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ｂ１）について、実施例１と同様の測定を行い、結果を表１に示した。
【００５６】
＜比較例２＞
還流冷却器、攪拌機を備えた容量２．５ＬのＳＵＳ製反応容器に、イオン交換水２８８．２ｇを仕込み（初期仕込）、攪拌下、６５℃まで昇温した。次いで攪拌下、６５℃の重合反応系中に８０％ＡＡ：２８６．７ｇ（すなわち３．１９ｍｏｌ）を１２０分間、６０％ＩＰＮ５０：３１２．７ｇ（すなわち０．０８ｍｏｌ）を１１０分間、１５％ＮａＰＳ：５４．５ｇを１３０分間、１５％ＳＨＰ：８．７ｇを１８分間と更に続いて２８．０ｇを１０２分間と２段階の供給速度で、それぞれ別々の供給経路を通じて先端ノズルより滴下した。それぞれの成分の滴下は、１５％ＳＨＰ以外は一定の滴下速度で連続的に行った。８０％ＡＡの滴下終了後、さらに４０分間に渡って反応溶液を６５℃に保持（熟成）して重合を完結せしめた。重合の完結後、４０℃まで冷却後、４８％ＮａＯＨ：２１．２ｇ（すなわち０．２５ｍｏｌ）を撹拌下投入してポリマー水溶液（Ｂ２）を得た。なお、ポリマー水溶液（Ｂ２）重合時、重合開始から３０分後（すなわち、ＡＡを全滴下量に対して２５％滴下時点）、６０分後（すなわち、ＡＡを全滴下量に対して５０％滴下時点）、１２０分後（すなわち、ＡＡを滴下完了時点）にサンプリングを実施した。サンプリングした水溶液とポリマー水溶液（Ｂ２）について、実施例１と同様の測定を行い、結果を表１に示した。
【００５７】
【表１】
2018203981.tif 000005